СПОСОБ ПОЛУЧЕНИЯ ЛИГНИТНОГО ПРОДУКТА

1. Способ получения лигнитного продукта, включающий стадии:
(a) выкапывания лигнита из пласта лигнита,
(b) размалывания лигнита,
(c) получения суспензии, содержащей лигнит,
(d) транспортировки суспензии до места высушивания и
(e) высушивания суспензии для получения лигнитного продукта,
причем стадии от (a) до (c) проводят при использовании передвижного устройства.
2. Способ по п.1, в котором на стадии (a) выкапывание лигнита создает выемку в пласте лигнита, и на стадии (d) суспензию транспортируют в выемку.
3. Способ по п.1, в котором перед стадией (c) размолотый лигнит стадии (b) подвергают кислотному промыванию.
4. Способ по п.1, в котором стадия (b) включает несколько стадий размалывания при использовании одного или нескольких размалывающих устройств.
5. Способ по п.1, в котором стадия (b) включает просеивание лигнита.
6. Способ по п.5, в котором стадия (b) включает использование нескольких грохотов.
7. Способ по п.5, в котором отсеянный материал используют в других процессах.
8. Способ по п.1, в котором суспензия содержит от 15 до 40 мас.% лигнита и от 60 до 85 мас.% воды.
9. Способ по п.1, в котором суспензию стадии (c) подвергают щелочной обработке.
10. Способ по п.1, в котором суспензия характеризуется значением pH в диапазоне от 5,0 до 8,5.
11. Способ по п.1, в котором средний размер частиц лигнита на стадии (c) пропорционален расстоянию транспортировки суспензии на стадии (d).
12. Способ по п.1, в котором высушивание проводят способом, выбираемым из группы, включающей распылительное высушивание, циклонное высушивание, термическое высушивание, высушивание на воздухе, вальцовое высушивание или высушивание на солнце или их комбинации.
13. Способ по п.1, в котором лигнитный продукт стадии (e) характеризуется индексом Хардгроува в диапазоне от 30 до 70.
2
3
14. Способ по п.1, в котором лигнитный продукт стадии (e) характеризуется твердостью в испытании иглой в диапазоне от 7,0 до 15,0 кг/мм и удельной массой в диапазоне от 0,900 до 1,3 г/см.
15. Способ по п.1, включающий стадии:
(a) выкапывания лигнита из пласта лигнита для создания выемки, при этом средний размер частиц лигнита, выкопанного из пласта, составляет менее чем 100 мм,
(b) размалывания для уменьшения среднего размера частиц лигнита до менее чем 10 мм,
(c) получения суспензии в результате добавления воды к частицам лигнита и дополнительного размалывания для уменьшения среднего размера частиц,
(d) транспортирования суспензии в выемку, образованную в результате выкапывания, и
(e) высушивания суспензии для получения лигнитного продукта,
причем стадии от (a) до (d) проводят при использовании передвижного устройства,
и средний размер частиц лигнита на стадии (c) пропорционален расстоянию транспортировки суспензии на стадии (d) при использовании передвижного устройства.
16. Передвижное устройство, подходящее для использования в способе по п.1.
17. Передвижное устройство по п.16, включающее один модуль.
18. Передвижное устройство по п.17, включающее, по меньшей мере, два модуля, которые объединены.
19. Передвижное устройство по п.16, включающее врубовую головку для выкапывания лигнита из пласта лигнита, по меньшей мере, одну размалывающую машину для размалывания лигнита и шламомешалку для получения водной суспензии лигнита.
20. Передвижное устройство по п.16, включающее один или несколько грохотов для просеивания лигнита.
21. Передвижное устройство по п.16, которое дополнительно включает головку для сбора продукта.